(57)【要約】異物および揮発分が高度に除去され高度に精製された光学用に適した樹脂を回収するための連続式の樹脂回収方法を提供する。樹脂溶液を加熱管の中で溶媒の沸点以上の温度に加熱する工程と、溶媒の沸点以上に加熱された樹脂溶液を、減圧に保たれた粗乾燥室に導入する工程と、粗乾燥室内で樹脂と溶媒蒸気を分離する工程と、分離された樹脂を溶融させる工程と、溶融した樹脂を減圧に保たれた精密乾燥室に導入する工程と、および、精密乾燥室内で溶融した樹脂を多孔板を通過させる工程とを有することを特徴とする、連続式樹脂回収方法。
2004009653.tif 000002
【特許請求の範囲】
【請求項１】
樹脂溶液を連続して乾燥し、溶媒が除去された樹脂を回収する連続式の樹脂回収装置であって、
樹脂溶液を送液する送液手段と、樹脂溶液を加熱する加熱管と、加熱された樹脂溶液が導入される、減圧された粗乾燥室と、および、粗乾燥された溶融樹脂が流下して導入されるように粗乾燥室の下方に配置され、かつ減圧された精密乾燥室とを有し、
前記精密乾燥室には、溶融した樹脂が通過する多孔板が水平に設けられていることを特徴とする、連続式樹脂回収装置。
【請求項２】
前記の送液手段と加熱管との間に濾過器を有する請求項１に記載の連続式樹脂回収装置。
【請求項３】
樹脂溶液または溶融した樹脂と接触する部位に、送液手段以外の摺動部を有していない請求項１または２に記載の連続式樹脂回収装置。
【請求項４】
請求項１、２または３に記載の連続式樹脂回収装置を用いて連続して樹脂を回収する方法であって、
樹脂溶液を加熱管の中で溶媒の沸点以上の温度に加熱する工程と、
溶媒の沸点以上に加熱された樹脂溶液を、減圧に保たれた粗乾燥室に導入する工程と、
粗乾燥室内で樹脂と溶媒蒸気を分離する工程と、
分離された樹脂を溶融させる工程と、
溶融した樹脂を減圧に保たれた精密乾燥室に導入する工程と、
および、精密乾燥室内で溶融した樹脂を多孔板を通過させる工程とを有することを特徴とする、連続式樹脂回収方法。
【請求項５】
樹脂溶液を濾過した後に加熱管に導入する請求項４に記載の連続式樹脂回収方法。
【請求項６】
精密乾燥室の下部より溶融した樹脂を回収する場合に、樹脂を加温して溶融状態とし流通可能とする工程と、樹脂を冷却して固体状態とし流通を止める工程とを交互に行う、請求項４または５に記載の連続式樹脂回収方法。
【請求項７】
樹脂が光学用樹脂である請求項４、５または６に記載の連続式樹脂回収方法。
【請求項８】
樹脂が含フッ素系透明樹脂である請求項７に記載の連続式樹脂回収方法。
【発明の詳細な説明】
【技術分野】  本発明は樹脂溶液を乾燥させ、揮発分を高度に除去する連続式の樹脂回収装置および回収方法に関する。より詳細には、異物および揮発分が高度に除去され、高度に精製された、光学用に適した樹脂を回収するための、連続式の樹脂回収装置および回収方法に関する。
【背景技術】  異物および揮発分を可能な限り除去し、樹脂を高度に精製することが、半導体用や光学用の樹脂の精製に求められている。特にプラスチック光ファイバ用の樹脂には、光が通過することを妨げる散乱や吸収を極限まで減らすことが求められている。
樹脂から異物を除去するためには、濾過が最適な方法である。ここで、樹脂の原料となる単量体等の原材料を精密濾過した後、重合を行い光学樹脂を製造する方法は知られている。しかし種々の方法で製造された樹脂を光学用途に使用する要望は大きく、製造された樹脂から異物を除去する必要がある。ここで樹脂を直接濾過するには溶融した樹脂を濾過する必要があり、高い温度とそれに耐える濾過器が必要である。現在の技術では、溶融した樹脂を直接濾過して、光学的に満足できる樹脂を得る方法は知られていない。一方で樹脂が溶媒に可溶で溶液化できる場合には、溶液を濾過することにより異物を除去できる。樹脂の溶液を濾過する場合には、公知の濾過方法により高度に異物を除去することが可能である。
しかし光学用の樹脂は同時に揮発分も除去する必要がある。これは揮発分が、光学樹脂の加熱加工の際に発泡の原因となったり、溶媒の光吸収の原因となったりするためである。樹脂溶液から樹脂を回収する方法は種々の方法が提案されている。例えば特開平８−１１８３５号公報には、回転する羽根で樹脂溶液を薄膜化し、揮発分を除去する方法が提案されている。また特開２０００−１０２９２１号公報には、溶融した樹脂を多孔板を用いて乾燥する方法が提案されている。またホソカワミクロン社より、商品名「クラックスシステム」が提供されている。この樹脂回収方法は、加熱管を用いて樹脂溶液を溶媒の沸点以上に加熱し、蒸発した溶媒の蒸気をさらに加熱することにより、過熱された溶媒蒸気が高速噴流を形成し、加熱管が閉塞することなく溶媒蒸気と樹脂成分とが分離される方法である。さらに、高度に精製された溶融樹脂に対する異物の混入の少ない流動制御方法としては、温度を変えることによる溶融樹脂の流動状態の制御方法が、特開２００１−３８７２５号公報に提案されている。
上述の従来の樹脂溶液からの樹脂の回収方法のうち、特開平８−１１８３５号公報に記載の方法では、装置が高速の回転を伴う摺動部を有しており、摺動部からの発塵が避けられなかった。また特開２０００−１０２９２１号公報に記載の方法では、高粘度流体を乾燥の前提としているため、樹脂の低濃度溶液を直接処理することはできなかった。すなわち、濾過により異物を高度に除去できる低濃度、低粘度の樹脂溶液を処理することはできなかった。さらに前記クラックスシステムにおいては、残存溶媒の量を光学用樹脂が必要とするレベルまで減少させることができない、得られた樹脂が発泡しているために樹脂を装置外に取り出す際に異物を取り込みやすい等の汚染対策が難しい、等の問題があった。
このように、従来は、樹脂から異物および揮発分を高度に除去でき、異物の混入を抑制でき、かつ、連続で処理できる樹脂の回収装置または回収方法は知られていなかった。そこで本発明は、上述の問題を解決し、光学用樹脂に好適な樹脂の回収装置および回収方法を提供する。具体的には、特定の粗乾燥工程と特定の精密乾燥工程とを組み合わせ、かつ、これに溶融状態の樹脂の流動を制御する特定の方法を加え、さらに全体を一つの有機的な装置にまとめることにより耐汚染性が向上できることを見出し、本発明に至った。
【発明の開示】
本発明は、樹脂溶液を連続して乾燥し、溶媒が除去された樹脂を回収する連続式の樹脂回収装置であって、樹脂溶液を送液する送液手段と、樹脂溶液を加熱する加熱管と、加熱された樹脂溶液が導入される、減圧された粗乾燥室と、および、粗乾燥された溶融樹脂が流下して導入されるように粗乾燥室の下方に配置され、かつ減圧された精密乾燥室とを有し、前記精密乾燥室には、溶融した樹脂が通過する多孔板が水平に設けられていることを特徴とする、連続式樹脂回収装置を提供する。この樹脂の回収装置によれば、揮発分が高度に除去された樹脂が、高い生産性で回収できる。
ここで、前記の送液手段と加熱管との間に濾過器を有することが好ましい。この態様によれば、一つの樹脂の回収装置により異物の高度な除去も可能となる。また、樹脂溶液または溶融した樹脂と接触する部位に、送液手段以外の摺動部を有していないことが好ましい。回収装置が送液手段以外の摺動部を有していないために、摺動部に由来する発塵が無視でき、精製された樹脂への異物の混入が抑制でき好ましい。
また本発明は、上述の連続式樹脂回収装置を用いて連続して樹脂を回収する方法であって、樹脂溶液を加熱管の中で溶媒の沸点以上の温度に加熱する工程と、溶媒の沸点以上に加熱された樹脂溶液を、減圧に保たれた粗乾燥室に導入する工程と、粗乾燥室内で樹脂と溶媒蒸気を分離する工程と、分離された樹脂を溶融させる工程と、溶融した樹脂を減圧に保たれた精密乾燥室に導入する工程と、および、精密乾燥室内で溶融した樹脂を多孔板を通過させる工程とを有することを特徴とする、連続式樹脂回収方法を提供する。この方法によれば、揮発分が高度に除去された樹脂が、高い生産性で回収できる。ここで、樹脂溶液は濾過した後に加熱管に導入することが好ましい。この態様によれば、揮発分と同時に異物も高度に除去された樹脂が、高い生産性で回収できる。
また、精密乾燥室の下部より溶融した樹脂を回収する場合に、樹脂を加温して溶融状態とし流通可能とする工程と、樹脂を冷却して固体状態とし流通を止める工程とを交互に行うことが好ましい。この態様によれば、揮発分と異物とが高度に除去された樹脂を装置外に取り出す工程において、抜き出しバルブ等の摺動部に触れることがなく、異物の混入が防止できる。
さらに、樹脂が光学用樹脂であることが好ましく、特に樹脂が含フッ素系透明樹脂であることが好ましい。本発明の樹脂の回収方法は、異物と揮発分を高度に除去し、高度に精製する必要のある、光学用の樹脂の回収に好適な方法である。
【図面の簡単な説明】図１は、本発明の連続式樹脂回収装置の一例を示した装置概要図である。
【符号の説明】
１：樹脂回収装置、１０：送液ポンプ、１１：原液貯槽、１２：濾過器、２０：加熱管、２１：加熱槽、３０：粗乾燥室、４０：精密乾燥室、４１：多孔板、４２：分散器、５１：第１真空ポンプ、５２：第２真空ポンプ、５３：熱交換器、５４：溶媒貯槽、６０：樹脂回収部、６１：樹脂回収容器、６２：樹脂、６３：樹脂回収流路。
発明を実施するための形態
まず、本発明の連続式樹脂回収装置の一例について、図を用いて説明する。図１は本発明の連続式樹脂回収装置の一例を示した装置概要図である。樹脂回収装置１は、送液手段である送液ポンプ１０、加熱管２０、粗乾燥室３０、および精密乾燥室４０を有している。粗乾燥室３０には減圧手段である第１真空ポンプ５１が接続され、精密乾燥室４０には減圧手段である第２真空ポンプ５２が接続されている。また精密乾燥室４０には多孔板４１が２枚水平に設けられている。また送液ポンプ１０の加熱管２０と反対側、すなわち送液ポンプ１０の上流側には原液貯槽１１が設けられ、送液ポンプ１０と加熱管２０との間、すなわち送液ポンプ１０の下流側には濾過器１２が設けられている。加熱管２０は加熱槽２１の内部に設けられている。粗乾燥室３０と第１真空ポンプ５１との間には熱交換器５３が設けられ、熱交換器５３の下方には溶媒貯槽５４が設けられている。また精密乾燥室４０の下方には、樹脂回収部６０が設けられている。精密乾燥室４０と樹脂回収部６０とは、樹脂回収流路６３により接続される。樹脂回収部６０には樹脂回収容器６１が装着され、精製された樹脂６２が回収される。ここで送液ポンプ１０を出た後においては、樹脂溶液または溶融した樹脂と接触する部位には、弁等の摺動部は存在していない。
送液手段である送液ポンプ１０は、プランジャポンプ、ダイヤフラムポンプ等の定量送液ポンプが好ましく、摺動部が少ないことからダイヤフラムポンプが特に好ましい。原液貯槽１１を不活性ガスで加圧することでも送液できるが、流量の制御が不安定になりやすく好ましくない。ダイヤフラムポンプにおけるダイヤフラムの材質は樹脂溶液に対して耐食性がある材質であれば特に制限されない。その材質の例としてはポリテトラフルオロエチレン樹脂等の樹脂、ステンレス鋼等の耐食性鋼が挙げられる。またポンプの容量に関しては樹脂溶液の送液速度に応じて適宜選択される。
原液貯槽１１には、原料となる樹脂溶液が貯蔵される。原液貯槽１１は不活性ガスで置換できる気密構造であることが好ましい。また原液貯槽１１はロードセルの上に設置され、内容物の重量が計測できることが好ましい。また原液貯槽１１には、電気ヒーター等の加温手段が設けられていることが好ましい。ただし樹脂溶液の加温は溶媒の沸点以下が好ましい。樹脂溶液が加温されていると、樹脂溶液の粘度が下がり濾過が容易になる点、樹脂溶液の粘度が一定に保持される点、後の加熱管における加熱が制御しやすい点等で好ましい。
濾過器１２では、樹脂溶液が濾過される。濾過器１２が送液ポンプ１０の下流側に設けられることで、送液ポンプ１０で発生した異物も除去できる。濾過器で除去される異物の大きさは、濾過器の目開きにより決められる。この目開きが小さいほど、小さな異物が除去できるが、送液の圧力損失の原因となる。圧力損失の上昇の問題は、濾過面積が広い濾過器を採用することで解決できる。ここで、目開きとは、セマテック規格（ＳＥＭＡＳＰＥＣ  ９２０１０９４９Ｂ）に準拠した測定方法によるもので、その目開きの数値以上の粒子径を有する粒子の９９％以上を捕集する場合の目開きの数値をいう。目開きは０．５μｍ以下が好ましく、０．２μｍ以下がより好ましく、０．０１〜０．１μｍが特に好ましい。濾過面（濾過メディア）の材質としては、ポリテトラフルオロエチレン樹脂、ポリエチレン樹脂、ポリプロピレン樹脂、ナイロン樹脂、ポリエーテルスルホン樹脂等が挙げられ、このうちポリテトラフルオロエチレン樹脂、ポリエチレン樹脂、ポリプロピレン樹脂が好ましい。
加熱管２０は送液ポンプ１０、濾過器１２の下流側に設けられる。また加熱管２０の末端開口部は粗乾燥室３０の内部に設けられる。加熱管２０の長さと内径は、主に樹脂溶液の溶媒の性質により決められる。また加熱管２０は熱媒により加熱できることが好ましい。ここで加熱管２０を加熱する構造としては、加熱管２０を二重管にして二重管の中間に熱媒を通してもよく、図１に示したように熱媒を満たした加熱槽２１の内部に加熱管２０を収納してもよい。ここで構造が簡単であり熱効率も高くとりやすいことから、熱媒を満たした加熱槽２１の内部に加熱管２０を収納した構造が好ましい。また熱媒としては、熱媒油、水蒸気等が挙げられるが、熱容量が大きく、熱効率が高いことから水蒸気が好ましい。
粗乾燥室３０は、その内部に加熱管２０の末端開口部を有し、熱交換器５３を経由して第１真空ポンプ５１に接続される配管が接続されている。また粗乾燥室３０の下方には精密乾燥室４０が設けられ、粗乾燥室３０の下部開口部は精密乾燥室４０の内部に設けられる。粗乾燥室３０には、樹脂を溶融するために電気ヒーター等の加熱手段（図１には図示されていない。）が設けられている。粗乾燥室３０の容積は、樹脂溶液の処理速度等を参考にして適宜決められる。また粗乾燥室３０の下部は溶融した樹脂が流下できるように、円錐形であることが好ましい。
第１真空ポンプ５１は、油回転真空ポンプ、ドライ真空ポンプ等の真空ポンプが好ましい。その排気容量は樹脂溶液の処理速度から適宜決められる。また第１真空ポンプ５１と粗乾燥室３０との間には熱交換器５３が設けられる。熱交換器５３の形式はどのような形式でもよいが、排気の抵抗となりにくい構造が好ましい。熱交換器５３の熱交換容量は、樹脂溶液の処理速度から適宜決められるが、樹脂溶液から蒸発した溶媒蒸気を充分に凝縮できる能力が必要となる。また熱交換器５３を冷却するためには冷媒を用いるが、冷媒は溶媒蒸気の処理量等から適宜決められる。ただし溶媒の回収率を向上させるために、冷媒の制御温度は溶媒の沸点に対して、５０℃以上低いことが好ましく、７０℃以上低いことがより好ましく、９０℃以上低いことが特に好ましい。また熱交換器５３は複数を直列に並べてもよい。熱交換器５３の下方には溶媒貯槽５４が設けられる。溶媒貯槽５４の容量は樹脂溶液の処理速度から適宜決められる。回収した溶媒を装置外に排出する作業の利便性のために、溶媒貯槽５４と熱交換器５３との間にはバルブが設けられていることが好ましい。また溶媒貯槽５４は熱交換器５３と同等の温度またはそれ以下に冷却、保冷されることが好ましい。
精密乾燥室４０は、粗乾燥された溶融樹脂が流下して導入されるように粗乾燥室３０の下方に設けられる。精密乾燥室４０の内部には粗乾燥室３０の下部開口部が設けられる。また精密乾燥室４０は第２真空ポンプ５２に接続される配管が接続されている。第２真空ポンプ５２は、油回転真空ポンプ、ドライ真空ポンプ等の真空ポンプが好ましい。その排気容量は樹脂溶液の処理速度から適宜決められるが、第１真空ポンプ５１よりも小さいものでよい。しかし真空度（到達真空圧力）は、第１真空ポンプ５１のそれより高いことが好ましい。すなわち、より高真空にできる真空ポンプが好ましい。この到達真空度としては、０．１ｋＰａ以下が好ましい。この第２真空ポンプ５２には真空ポンプの保護のため、また真空ポンプからの発塵が装置に逆流するのを防止するために冷却トラップが設けられることが好ましい。
精密乾燥室４０の内部には、多孔板４１が水平に設けられる。多孔板４１の数に制限はないが、２〜６枚設けることが好ましい。多孔板４１は溶融した樹脂が通過するように設けられる。すなわち、溶融した樹脂が通過できる面積のすべてにわたって設けられることが好ましい。精密乾燥室４０の内部には、粗乾燥室３０の下部開口部より流下してくる溶融樹脂を多孔板４１を通じて分散させるための分散器４２が設けられることが好ましい。分散器４２としては、特殊な構造は必要なく、やや深めの皿型の容器でよい。分散器４２は精密乾燥室４０の内部に支柱等で支持される。精密乾燥室４０は溶融樹脂を保温するために、電気ヒーター等の加熱手段（図１には図示されていない。）が設けられている。また分散器４２にも同様の加熱手段が設けられていることが好ましい。精密乾燥室４０の容積は樹脂溶液の処理速度等を参考にして適宜決められる。また精密乾燥室４０の下部は溶融した樹脂が流下できるように、円錐形であることが好ましい。
樹脂回収部６０は精密乾燥室４０の下方に設けられる。精密乾燥室４０の下部は、樹脂回収流路６３に接続され、さらに樹脂回収部６０へと接続される。樹脂回収部６０には樹脂回収容器６１が装着され、精製された樹脂６２が回収される。樹脂回収流路６３は単管が好ましく、その外部に加温と冷却が可能な温度調節手段が設けられる。この温度調節手段としては、着脱可能な電気ヒーター等が好ましい。冷却はこの電気ヒーター等をはずして送風、空冷で行える。樹脂回収部６０は保温手段を有している。この保温により溶融した樹脂が樹脂回収容器６１に充填される間に冷却されて、充填不充分となることを防止する。樹脂回収部の底部には反射板を隔ててロードセルが設けられることが好ましい。反射板は高温環境では正常な動作が保証されないロードセルを熱から保護するために設けられる。
樹脂回収部６０は一部が開閉可能であり、回収された樹脂６２は装置外に取り出せる。樹脂回収部６０は精密乾燥室４０の下方に１個のみ設けられても、２個以上設けられてもよい。２個以上の樹脂回収部６０が設けられた場合には、樹脂回収流路６３が対応するように分岐していることが好ましい。また樹脂回収容器６１は、樹脂回収部６０の内部に１個のみが装着されても、２個以上が並んで装着されてもよい。１個の樹脂回収部６０に２個以上の樹脂回収容器６１が装着されている場合には、樹脂回収流路６３の末端開口部（この開口部は樹脂回収部６０の内部に設けられている。）が対応するように分岐していることが好ましい。また樹脂回収部６０は、真空ポンプに接続されている。この真空ポンプは精密乾燥室４０を減圧に維持する、第２真空ポンプ５２と共用でもよい。
また、本発明の連続式樹脂回収装置において、樹脂溶液または溶融した樹脂と接触する部位に、送液ポンプ以外の摺動部を有していないことが好ましい。特に前述の濾過器より下流側で、樹脂溶液または溶融した樹脂と接触する部位に、摺動部を有していないことが特に好ましい。これにより摺動部よりの発塵が防止でき、樹脂への異物の混入が防止できる。この装置では、室と室とは樹脂そのものによりシールされる。具体的には、粗乾燥室３０と精密乾燥室４０との間、精密乾燥室４０と樹脂回収部６０との間が溶融した樹脂により区切られシールされる。特に粗乾燥室３０と精密乾燥室４０との間は、分散器４２内の溶融樹脂によりシールされる。
本発明の連続式樹脂回収装置において、樹脂溶液または溶融した樹脂が装置内で接触しうる部位の材質は、ステンレス鋼等の耐食性鋼、ニッケル等の耐食性金属、または、ハステロイ合金、商品名：インコネル合金、商品名：モネル合金等の耐食性合金が好ましい。特に溶融樹脂が接触しうる部位の材質としては、高温での耐食性の観点で、ニッケル等の耐食性金属、または、ハステロイ合金、インコネル合金、モネル合金等の耐食性合金が特に好ましい。また樹脂溶液または溶融した樹脂が装置内で接触しうる部位（装置内面）は研磨処理されていることが好ましく、複合電解研磨処理が施されていることが特に好ましい。その内面の粗度（ＪＩＳ−Ｂ−０６０１による最大高さ：Ｒｙ）は０．３μｍ以下が好ましい。内面の粗度が小さいと、腐食等による発塵が抑制できて好ましい。
次に上述の連続式樹脂回収装置を用いた樹脂回収方法について、図１を用いて説明する。本発明の樹脂回収方法は、樹脂溶液を加熱管２０の中で溶媒の沸点以上の温度で加熱する工程と、溶媒の沸点以上に加熱された樹脂溶液を、減圧に保たれた粗乾燥室３０に導入する工程と、粗乾燥室３０内で樹脂と溶媒蒸気を分離する工程と、分離された樹脂を溶融させる工程と、溶融した樹脂を減圧に保たれた精密乾燥室４０に導入する工程と、および、精密乾燥室４０内で溶融した樹脂を多孔板４１を通過させる工程とを有することを特徴とする。また図１においては、樹脂溶液は濾過器１２で濾過された後に加熱管２０に導入される。また、本発明の樹脂回収方法では、精密乾燥室４０の下部より溶融した樹脂を樹脂回収部６０に回収する場合に、樹脂を加温して溶融状態とし流通可能とする工程と、樹脂を冷却して固体状態とし流通を止める工程とを交互に行う。さらに、樹脂が光学用樹脂であることが好ましい。
ここでまず樹脂と樹脂溶液について説明する。本発明の樹脂回収方法は光学用樹脂の回収に好適である。すなわち高度に精製された樹脂が回収可能だからである。ここで光学用樹脂の用途としては、プラスチック光ファイバ、光導波路等が挙げられる。また樹脂としては、炭化水素系透明樹脂、含フッ素系透明樹脂等が挙げられる。炭化水素系透明樹脂の具体例としては、ポリメタクリル酸メチル、ポリスチレン、ポリカーボネートが挙げられる。また含フッ素系透明樹脂の具体例としては、ポリ（パーフルオロ（３−オキサ−１，６−ヘプタジエン））、パーフルオロ（２，２−ジメチル−１，３−ジオキソール）とテトラフルオロエチレンとの共重合体等が挙げられる。これらの樹脂のうち、含フッ素系透明樹脂はＣ−Ｈ結合が少ないまたはＣ−Ｈ結合を有していないことから、可視領域から近赤外領域までの広い領域の光を極めて低い損失で伝送することができる。すなわち上述の含フッ素系透明樹脂はプラスチック光ファイバ用の材料として好適であり、本発明の樹脂回収方法により精製する対象として好適である。
また上記の樹脂を溶解する溶媒は、公知のものから適宜選択される。炭化水素系透明樹脂を溶解する溶媒としては、アセトン、ジクロロメタン等が挙げられる。また含フッ素系透明樹脂を溶解する溶媒としては、パーフルオロ（ブチルテトラヒドロフラン）（沸点：９７℃）、パーフルオロ−ｎ−オクタン（沸点：１０２℃）、パーフルオロ−ｎ−ヘキサン（沸点：５６℃）等が挙げられる。これらの溶媒は樹脂の溶解性等から適宜選択され、２種以上を混合して用いてもよい。溶媒としては、樹脂の溶解度が高く、異物の溶解度が低いものを選択することが好ましい。
次に上述の樹脂を溶媒に溶解した樹脂溶液について説明する。樹脂溶液中の樹脂の濃度は、０．０１〜２５質量％が好ましく、１〜１５質量％がより好ましい。この濃度は樹脂溶液の粘度を参考にして決められる。すなわち樹脂溶液の２０℃における粘度は、１〜１０００ｍＰａ・ｓが好ましく、１〜２００ｍＰａ・ｓがより好ましい。上記の樹脂の濃度が上述の範囲より濃いと、高粘度となり取り扱いが困難になりやすく、また、濾過が困難になりやすく好ましくない。また上記の濃度が上述の範囲より薄いと、不経済であり好ましくない。
本発明の樹脂の回収方法において、樹脂溶液は事前に吸着精製をしておくことが好ましい。濾過により固体の異物が除去でき、溶媒の蒸発分離の過程で同時に揮発性の異物が除去できるため、樹脂溶液に溶解する不揮発性の不必要成分の除去には吸着処理が好ましい。樹脂溶液に溶解する不揮発性の不必要成分としては、樹脂が酸化変性した着色成分、樹脂の製造工程で混入した成分等が挙げられる。これらはいずれも微量成分の場合が多く既存の分析方法では、具体的な化合物が特定できないことが多い。また装置腐食の原因となる酸分も吸着精製により除去しておくことが好ましい。吸着精製の方法としては、吸着剤を樹脂溶液に充分に分散させた後に吸着剤を濾過で除去する方法、吸着剤が充填された充填塔を通して精製する方法等が挙げられる。吸着剤としては、溶媒に溶解しない無機系の吸着剤が好ましい。吸着剤の具体例としては、活性炭、活性アルミナ、シリカゲル、酸性白土、合成吸着剤等が挙げられる。合成吸着剤としては、合成アルミナ、合成シリカアルミナ、合成アルミナマグネシア等が挙げられる。吸着精製の条件（温度、吸着剤の使用量）は吸着剤の特性に応じて適宜定められる。
また樹脂溶液は事前（図１の原料貯槽１１に投入する前）に濾過、脱酸素処理をしておくことが好ましい。濾過をすれば、加熱管の直前に設けられた濾過器の寿命が延びて好ましい。また脱酸素処理をしておくと、加熱された際に樹脂または溶媒が酸化すること等による樹脂の着色を防止できる。
次に図１を用いて本発明の樹脂回収方法を説明する。樹脂溶液は原料貯槽１１にまず貯蔵される。樹脂溶液は前述の予備的な精製をしておくことが好ましい。樹脂溶液は原料貯槽１１内で所定温度に保温される。この樹脂溶液は送液ポンプ１０により送液される。送液ポンプ１０の下流側には濾過器１２が設けられていて、樹脂溶液はこの濾過器１２で濾過される。濾過器１２の下流側において、樹脂溶液または溶融した樹脂が接触する部位には摺動部が設けられないことが好ましい。また同時に枝管等の滞留部を設けないことが好ましい。また濾過器１２は加熱管２０の可能な限り近くに設けられることが好ましい。
樹脂溶液は濾過器１２を経て加熱管２０に導入される。ここで加熱管２０の長さ、直径、および最終直線状部の長さは、加熱管２０における加熱温度と樹脂溶液の送液速度とを参考にして適宜決められる。加熱管２０における加熱温度は、樹脂溶液の溶媒の沸点より１０℃以上高いことが好ましく、溶媒の沸点より２０℃以上高いことが特に好ましい。また加熱温度は、樹脂または溶媒が熱分解しないように、樹脂または溶媒の分解温度のいずれか低い方の温度以下が好ましい。また樹脂溶液がある温度以上で相分離する場合には、加熱温度はその相分離温度未満であることが好ましい。これは相分離により加熱管２０が閉塞することを防止するためである。これらの条件を満たす範囲において、加熱温度は溶媒の沸点より２０〜５０℃高いことが好ましい。この温度により樹脂溶液は加熱されて、溶媒が蒸発し、さらに溶媒の沸点以上の温度で加熱されて、過熱された溶媒蒸気が樹脂成分と分離しながら加熱管２０の内部を噴流状態となりながら進行する。ここで樹脂成分は噴流状態の溶媒蒸気によって加熱管２０内に付着することなく搬送され、末端開口部より噴出する。
樹脂溶液の送液速度は次の条件を参考にして決められる。まず加熱管２０の末端開口部において、過熱された溶媒蒸気の線速度は、２５０〜６００ｍ／ｓであることが好ましく、３００〜４００ｍ／ｓであることがより好ましい。上記の線速度が２５０ｍ／ｓより遅いと加熱管が閉塞しやすく好ましくない。また６００ｍ／ｓより速いと、溶媒蒸気を相当過熱することになり不経済であり好ましくない。すなわち、蒸発した溶媒蒸気が加熱管２０の末端開口部において上記の速度となるように、樹脂溶液の送液速度は決められる。ここで加熱管２０は最終直線状部を有していることが好ましい。最終直線状部とは、蒸発した溶媒蒸気が過熱され、溶媒蒸気と分離した樹脂成分が高速の溶媒蒸気により搬送される部分を意味する。この部分が直線であれば、高速の溶媒蒸気の噴流が安定に形成され、かつ、樹脂成分による加熱管の閉塞が防止できて好ましい。
また、加熱管２０の長さ（ただし加熱を受ける部分の長さである。）および内径は上記の条件を参考にしつつ、溶液の比熱、加熱管２０の伝熱係数等を基礎として決められる。ここで伝熱面積を大きく確保するために、加熱管の長さと内径の比は、（長さ）／（内径）で表した場合に５０００以上が好ましい。具体的な設計において、これらの数値は次の手順で決められることが好ましい。樹脂溶液と溶媒の沸点、比熱等の情報をもとに、まず加熱温度が仮に決められる。次に仮の樹脂溶液の処理速度を決める。この仮定のもとに、加熱管の長さと内径が決められる。また最終直線状部の長さはこれらの値から決められる。
加熱管２０から噴出した溶媒蒸気と樹脂成分は粗乾燥室３０に導入される。ここで粗乾燥室３０の圧力（溶媒蒸気が供給されている時の圧力）は、５ｋＰａ以下が好ましく、１ｋＰａ以下がより好ましく、０．５ｋＰａ以下が特に好ましい。５ｋＰａを超えて圧力が高いと溶媒蒸気の分離回収が進まず、樹脂の粗乾燥が不充分となりやすく好ましくない。また粗乾燥室３０の温度は、樹脂のガラス転移点より４０℃以上高い温度、または、加熱管２０の加熱温度のいずれか高い方の温度以上に保たれることが好ましい。ここで粗乾燥室３０の温度の上限は樹脂または溶媒の分解温度のいずれか低い方の温度である。
溶媒蒸気は、第１真空ポンプ５１により粗乾燥室から排出され、熱交換器５３で冷却され、凝縮し、溶媒貯槽５４に集められる。一方の樹脂成分は粗乾燥室３０内で加熱され溶融される。溶融した樹脂は、粗乾燥室３０内で粗乾燥され、粗乾燥室３０の下部を経て精密乾燥室４０に導入される。ここで樹脂は重力により流下していく。
粗乾燥室３０で溶融した樹脂は精密乾燥室４０に流下して導入される。精密乾燥室４０に導入された溶融樹脂は、分散器４２により分散され、多孔板４１を通過する。ここで精密乾燥室４０の圧力は、粗乾燥室３０の圧力より好ましくは０．１〜５ｋＰａ程度低く保たれることが好ましく、具体的には０．５ｋＰａ以下が好ましく、０．１ｋＰａ以下がより好ましい。精密乾燥室４０の圧力が粗乾燥室３０の圧力より高くなると、溶融した樹脂が粗乾燥室３０から精密乾燥室４０へと流下しにくくなり好ましくない。また精密乾燥室４０の温度は、粗乾燥室３０の温度よりも好ましくは０．１〜２０℃程度高温に保たれることが好ましい。ここで精密乾燥室４０の温度の上限は樹脂の分解温度以下である。
精密乾燥室４０の内部に流下した樹脂は分散器４２により分散されるが、分散器４２は同時にシールの役割も果たしている。すなわち、溶融した樹脂により分散器４２の内部が満たされることにより、マテリアルシールとなり、粗乾燥室３０と精密乾燥室４０の環境を隔てている。分散器４２により分散された溶融樹脂は、多孔板４１を通過する。ここで多孔板４１を通過する際に、多孔板４１の上面、下面の両方に膜状に溶融樹脂が広がることが、乾燥が充分進行する点で好ましい。多孔板４１を通過した溶融樹脂は多数の糸状になって流下し、流下中も乾燥が進行する。多孔板４１を通過することにより溶融樹脂は精密乾燥され、残存溶媒は微量まで除去される。ここで精密乾燥後の樹脂の溶媒残存量は、樹脂に対して、０．０５質量％以下が好ましく、０．０１質量％以下がより好ましい。精密乾燥された溶融樹脂は、精密乾燥室４０の下部に溶融状態で貯められる。
精密乾燥室４０の下部に貯められた溶融樹脂は樹脂回収流路６３を通って樹脂回収部６０に流下する。流下した樹脂は樹脂回収部６０の内部に装着された樹脂回収容器６１に充填される。樹脂回収容器６１に充填された樹脂６２の量は、流下時間で制御してもよいが、樹脂回収部６０の底部に設けられたロードセルによって重量管理されることが好ましい。
ここで樹脂回収流路６３には、バルブが設けられないことが好ましい。バルブは摺動部を有していて、発塵の原因となりやすいからである。バルブを設けずに溶融樹脂を樹脂回収部６０に流下させる量を制御する方法としては、例えば以下の方法が採用される。溶融した樹脂を樹脂回収部６０に回収する場合には、樹脂を加温して溶融状態とし流通可能とする。具体的には樹脂回収流路６３を電気ヒーターで加温することで、樹脂回収流路６３の内部の樹脂が溶融して、流通可能となる。また、溶融した樹脂の樹脂回収部６０への回収を止める場合には、樹脂を冷却して固体状態とし流通を止める。具体的には樹脂回収流路６３を加温していた電気ヒーターをはずし送風機により送風することで、樹脂回収流路６３が冷却され、樹脂回収流路６３の内部の樹脂が冷却されて、樹脂が固化し樹脂の流通が止められる。この加温と冷却の工程を繰り返すことにより、精密乾燥室で連続的に精製された樹脂を回収しながら、適宜精製された樹脂６２が充填された樹脂回収容器６１を装置外に取り出すことができる。回収容器６１の形状および材質はその後の樹脂の加工方法により適宜選択される。その材質としては、セラミックス、ガラス、金属、フッ素樹脂等が挙げられるが、耐熱性、耐食性を考慮して、金属が好ましい。具体的な金属は装置本体に採用されるものと同じ金属が採用できる。
以上に述べた連続的な樹脂の回収方法により、高度に精製された樹脂が連続的に回収できる。なお精製の評価は、目的に応じて適宜行われる。具体的には、以下の方法により評価できる。残存揮発分の評価としては、試料加熱気化装置（ヘッドスペース）を用いたガスクロマトグラフ法による分析方法、試料を加熱して気化した揮発分を一度液体窒素を用いて捕集した後、捕集された揮発成分を分析するサーマルデソープション法による分析方法等が採用できる。また異物の混入の評価としては、高輝度光源を用いて目視で観察する方法、レーザー光を透過させて異物による側方散乱を計測する散乱光分析法等が採用できる。残存揮発分は回収された樹脂のうち、０．１質量％以下が好ましく、０．０１質量％以下がより好ましい。
【実施例】  本発明の連続式の樹脂回収方法について、以下の実施例により説明する。なお装置の符号については図１の説明で述べたものである。
樹脂回収装置１は以下のものを使用した。原液貯槽１１はステンレス鋼製の容器で内容積は約７０Ｌである。送液ポンプ１０は日機装エイコー社製のダイヤフラムポンプであり、最大０．１４Ｌ／ｍｉｎの送液能力を有している。ダイヤフラム部の材質はポリテトラフルオロエチレン樹脂である。濾過器１２は、目開きが０．０７μｍ、筒部の長さが約２６ｃｍ、濾過面の材質がポリエチレン樹脂製のカートリッジ式の濾過器である。加熱管２０は、内径が４．８６ｍｍ、長さが２３．８ｍ、最終直線状部の長さが８０ｃｍのステンレス鋼製の管である。
粗乾燥室３０は、内直径が約４０ｃｍ、内容積が約５５Ｌのニッケル製の下部に円錐部を有する円筒形の槽である。粗乾燥室３０の下部は、内径が２．８ｃｍの管となっていて、精密乾燥室内に挿入されている。精密乾燥室４０は、内直径が約２１ｃｍ、内容積が約１５Ｌのニッケル製の下部に円錐部を有する円筒形の槽である。分散器４２は内径が６．５ｃｍ、接液部高さが１８ｃｍの、ニッケル製の皿である。粗乾燥室３０の下部より伸びた管は分散器４２の内部に開口するように配置されている。精密乾燥室４０の内部には、多孔板４１が４枚、それぞれ４．５ｃｍの間隔を隔てて水平に設けられている。それぞれの多孔板４１は、線径が０．８ｍｍ、８メッシュのニッケル製の網である。精密乾燥室４０の下部は樹脂回収流路６３に接続されている。
樹脂回収流路６３は最も細い部分の内径が１．５ｃｍのニッケル製の管である。樹脂回収流路６３は樹脂回収部６０の内部に開口している。樹脂回収部６０は、内径が１３．３ｃｍ、長さが約１ｍのステンレス鋼製の容器である。樹脂回収部６０の内部の底部には、４枚のステンレス鋼製の反射板を隔ててロードセルが設けられている。樹脂回収容器６１は内径が３３ｍｍ、長さが４７ｃｍの底部に蓋部を有するニッケル製の円筒形容器である。
第１真空ポンプ５１は佐藤真空社製の油回転式真空ポンプであり、排気速度は６００Ｌ／ｍｉｎ、到達圧力は０．１Ｐａである。第２真空ポンプ５２は真空機工社製の油回転式真空ポンプであり、排気速度は１３５Ｌ／ｍｉｎ、到達圧力は０．０７Ｐａである。熱交換器５３は、伝面が約０．７６ｍ２のステンレス鋼製の熱交換器である。溶媒貯槽５４はステンレス鋼製の容器で内容積は約６６Ｌである。
原液貯槽１１、粗乾燥室３０、精密乾燥室４０、分散器４２、樹脂回収流路６３、樹脂回収部６０の保温はいずれも電気ヒーターで行った。加熱管２０の加熱は、加熱槽２１に水蒸気を導入して行った。熱交換器５３の冷却は７℃に冷却された冷媒を用い、溶媒貯槽５４の冷却は−２０℃に冷却された冷媒を用いた。
樹脂溶液としては、以下のものを用いた。樹脂として、透明フッ素樹脂であるポリ（パーフルオロ（３−オキサ−１，６−ヘプタジエン））を用いた。この樹脂の固有粘度（パーフルオロ（ブチルテトラヒドロフラン）中で、３０℃で測定した。）は０．２４であった。この樹脂をパーフルオロ（ブチルテトラヒドロフラン）に溶解し、樹脂濃度が１０質量％の樹脂溶液とした。ただし樹脂の分子末端はフッ素ガスを用いて安定化処理を施した。この樹脂溶液を、合成アルミナマグネシア（協和化学工業社製、商品名：キョーワード２０００）を用いて吸着精製処理を施した。また吸着処理後、目開きが１μｍの濾過器を通して濾過処理をした後に、原液貯槽１１に窒素雰囲気下で投入した。
上記の樹脂溶液を送液ポンプ１０を用いて１０ｋｇ／Ｈｒで送液した。加熱管２０の温度は１４０℃とした。また粗乾燥室３０の壁面の設定温度は２５０℃とし、圧力は５ｋＰａとした。粗乾燥室３０で溶媒蒸気が分離され、粗乾燥された樹脂は溶融されて精密乾燥室４０に流下した。分散器４２、精密乾燥室４０の温度は２５０℃とした。精密乾燥室４０の圧力は１ｋＰａとした。精密乾燥室４０の下部より流下した溶融樹脂は加熱された樹脂回収流路６３を溶融状態で通過し、樹脂回収部６０の内部に設置された樹脂回収容器６１に回収された。所定量が回収された時点で、樹脂回収流路６３を空冷し樹脂の流れを止めた。これにより、５５０ｇの樹脂が回収できた。
回収された樹脂の残存揮発分をサーマルデソープション法で分析したところ、残存揮発分の総量は０．００８質量％であった。また６５０ｎｍのレーザー光を用いて散乱光を測定し、異物の量を評価した。大塚電子社製のスタティック光散乱光度計（製品名：ＳＬＳ−６０００）を用いて測定した。角度が２０〜１２０°の散乱を測定し、その強度を解析したところ、等方性散乱強度の平均値が２．５×１０−６ｃｍ−１、異方性散乱強度の平均値が４．２×１０−７ｃｍ−１であった。この樹脂を用いて屈折率分布型の光ファイバを作成し、その伝送損失を測定したところ、１３００ｎｍの光に対して、２２ｄＢ／ｋｍを示した。
【産業上の利用可能性】  以上に述べたように本発明の樹脂回収装置および樹脂回収方法によれば、残存揮発分および異物が高度に除去された樹脂が連続的に回収できる。特にフッ素樹脂のように帯電しやすく汚染されやすい樹脂の精製には好適である。またこの樹脂回収方法により得られた樹脂は、高度に精製されているため、光学材料としてのみでなく、高度に精製が必要な電子材料としても採用できる。
【図１】
2004009653.tif 000003
【国際調査報告】
2004009653.tif 000004
2004009653.tif 000005
2004009653.tif 000006
2004009653.tif 000007